СПОСОБ ПЕРЕРАБОТКИ ОТХОДОВ ПОЛИТЕТРАФТОРЭТИЛЕНА
METHOD OF PROCESSING POLYTETRAFLUOROETHYLENE WASTES

Изобретение относится к области переработки отходов политетрафторэтилена (ПТФЭ) и получения дисперсных порошков модифицированных азотосодержащими функциональными группами. В свою очередь, этот порошок может быть использован для создания антикоррозийных, химически стойких и термоустойчивых покрытий.
Известен способ получения дисперсного порошка: нагревание фторопластового материала до температуры 480-540°C с последующим испарением в токе инертного газа при времени пребывания продуктов реакции в зоне нагрева 0,2-0,3 сек с дальнейшей конденсацией мелкодисперсного порошка политетрафторэтилена на стенках реактора, охлаждаемых до 0-100°C [Патент РФ 1818328. Опубликован 30.05.1993 г.].
Недостаток способа заключается в том, что процесс термодеструкции протекает в атмосфере сухих инертных газов и целевой продукт обладает низкой поверхностной активностью.
Известен способ, по которому осуществляют термодеструкцию ПТФЭ при 480-540°C в потоке циркулирующих газообразных продуктов термодеструкции, содержащих 0,05-1 об.% ненасыщенного водой кислорода или 0,1-5 об.% насыщенного водой воздуха. Полученный ПТФЭ вводят в виде концентрированной суспензии, содержащей 1-85 мас.% ПТФЭ, в масляную композицию до эффективной концентрации ПТФЭ 0,1-20 мас.% [Патент РФ 2100376. Опубликовано: 27.12.1997 г.].
Недостаток способа заключается в том, что выход полезного продукта составляет 35-52%. Полученный по этому способу продукт не обладает достаточной адгезионной способностью, чтобы самостоятельно использоваться в качестве антикоррозионного покрытия.
Известный способ (способ прототип) переработки отходов заключается в термодеструкции полимера при 490-510°C в потоке газа. В результате деструкции получаются тонкодисперсный политетрафторэтилен и газообразные продукты деструкции, полученную смесь постоянно выводят из зоны реакции, отделяют тонкодисперсный ПТФЭ, а газообразные продукты возвращают в зону реакции и используют в качестве потока газа [Патент РФ 1775419. Опубликован 15.11.1992 г.].
Недостаток способа заключается в том, что выход полезного продукта составляет 22-51%.
Задачей изобретения является разработка способа переработки отходов ПТФЭ, обеспечивающей выход фторорганического порошка (ФОП) более 60% по сравнению с прототипом.
4
2
Поставленная задача решается тем, что ПТФЭ смешивают в соотношении от 99:1 до 2,3:1 по массе с гидродифторидом аммония NHHF и нагревают до температуры 560-590°C и выдерживают при этой температуре от 1 до 1,5 часов.
4
2
Стружку ПТФЭ смешивают с NHHF в различном соотношении и помещают в перегонную реторту. Реторту нагревают до температуры 560-590°C. При температуре ниже 560°C разложение ПТФЭ происходит медленно и процесс осуществить технологически сложно, при температуре выше 590°C происходит интенсивное испарение гидродифторида аммония со скоростью, значительно большей скорости испарения ПТФЭ. При нагреве исходной смеси происходит образование газов, которые создают атмосферу, состоящую из мономеров тетрафторэтилена, аммиака и фтороводорода. Газовую фазу собирают и конденсируют при температуре 10-90°C. Температурный интервал конденсации от 10 до 90°C объясняется использованием в качестве хладагента воды, технологические свойства которой как хладагента наиболее рационально использовать в указанном интервале температур.
4
2
Выход продукта в твердую фазу напрямую зависит от соотношения ПТФЭ:NHHF.
Пример
Соотношение ПТФЭ:NH<sub>4</sub>HF<sub>2</sub>
Выход ФОП с учетом вводимого NH<sub>4</sub>HF<sub>2</sub>, %
1
99:1
23
2
32:1
27
3
19:1
28
4
9:1
35
5
4:1
64
6
2,3:1
64
4
2
Оптимальным соотношением ПТФЭ:NHHF является 4:1, при котором выход мономера в полимер составляет 64%, что значительно превосходит все известные методы конденсационной полимеризации ПТФЭ.